(57)【要約】【課題】優れた防腐性及び抗菌性を有し、長期間保存可能な中空ポリマーエマルジョン組成物を提供する。【解決手段】中空ポリマーエマルジョンと、中空ポリマーエマルジョン１００質量部に対して１×１０−３〜５×１０−２質量部の２−メチル−４−イソチアゾリン−３−オンと、中空ポリマーエマルジョン１００質量部に対して２×１０−４〜１×１０−２質量部の２−ｎ−オクチル−４−イソチアゾリン−３−オンとを含有する中空ポリマーエマルジョン組成物。【選択図】なし【特許請求の範囲】
【請求項１】
中空ポリマーエマルジョンと、前記中空ポリマーエマルジョン１００質量部に対して１×１０−３〜５×１０−２質量部の２−メチル−４−イソチアゾリン−３−オンと、前記中空ポリマーエマルジョン１００質量部に対して２×１０−４〜１×１０−２質量部の２−ｎ−オクチル−４−イソチアゾリン−３−オンとを含有する中空ポリマーエマルジョン組成物。
【請求項２】
２−メチル−４−イソチアゾリン−３−オンと２−ｎ−オクチル−４−イソチアゾリン−３−オンとの質量比が、（２−メチル−４−イソチアゾリン−３−オン）：（２−ｎ−オクチル−４−イソチアゾリン−３−オン）＝４０：１〜１：１である請求項１に記載の中空ポリマーエマルジョン組成物。
【請求項３】
前記中空ポリマーエマルジョンが、
不飽和カルボン酸（ａ−１）及びラジカル重合性モノマー（ａ−２）からなるモノマー混合物（ａ）を水性媒体中で乳化重合させて得られたポリマー粒子（Ａ）２〜５０質量部の存在下、不飽和カルボン酸（ｂ−１）５〜８０質量％及びラジカル重合性モノマー（ｂ−２）２０〜９５質量％からなるモノマー混合物（ｂ）１００質量部を乳化重合させてポリマー粒子（Ｂ）を得て、
ポリマー粒子（Ｂ）３〜１００質量部の存在下、不飽和カルボン酸（ｃ−１）０〜２０質量％及びラジカル重合性モノマー（ｃ−２）８０〜１００質量％からなるモノマー混合物（ｃ）１００質量部を乳化重合させて、ポリマー粒子（Ｂ）の表層にモノマー混合物（ｃ）に由来するポリマーを被覆させたコアシェル状のポリマー粒子（Ｃ）が分散するエマルジョンを得て、
ポリマー粒子（Ｃ）が分散するエマルジョンのｐＨを揮発性塩基によって７以上に調整してポリマー粒子（Ｃ）を中和膨潤させ、中空ポリマー粒子を生成させて得られる中空ポリマーエマルジョンである請求項１又は２に記載の中空ポリマーエマルジョン組成物。
【発明の詳細な説明】
【技術分野】
【０００１】
本発明は中空ポリマーエマルジョン組成物に関し、更に詳しくは、優れた防腐性を有し、カビの発生を抑制し、更に長期間保存可能な中空ポリマーエマルジョン組成物に関する。
【背景技術】
【０００２】
内部に閉鎖空間を有するポリマー粒子である中空ポリマー粒子は、例えば、その空孔に各種の物質を充填させた有機系マイクロカプセル粒子として、また粒子を空孔化することにより生じる光散乱性を利用した有機系光散乱剤や有機系光散乱助剤等として、紙、繊維、皮革等のコーティング剤、塗料等の分野で従来から広く用いられている。
【０００３】
このような中空ポリマー粒子は、多くの場合、水性媒体中に分散された中空ポリマーエマルジョン組成物として用いられている。中空ポリマーエマルジョンは、ポリマー濃度が一般エマルジョンに比べて低く、水性媒体が多いため、細菌、かび等が繁殖することがあった（例えば、特許文献１参照）。
【特許文献１】特開２００２−３０１１３号公報
【発明の開示】
【発明が解決しようとする課題】
【０００４】
従来、中空ポリマーエマルジョンには、１，２−ベンゾイソチアゾリン−３オン、５−クロロ−２−メチル−４−イソチアゾリン−３オン等を防腐剤として添加することが考えられていた。しかし、これらの防腐剤は、比較的短期間で分解し、防腐剤としての効果を長時間維持することができないという問題があった。
【０００５】
本発明は、上述の問題に鑑みてなされたものであり、優れた防腐性を有し、カビの発生を抑制し、更に長期間保存可能な中空ポリマーエマルジョンを提供することを特徴とする。
【課題を解決するための手段】
【０００６】
［１］  （α）中空ポリマーエマルジョンと、前記中空ポリマーエマルジョン１００質量部に対して１×１０−３〜５×１０−２質量部の（β）２−メチル−４−イソチアゾリン−３−オンと、前記中空ポリマーエマルジョン１００質量部に対して２×１０−４〜１×１０−２質量部の（γ）２−ｎ−オクチル−４−イソチアゾリン−３−オンとを含有する中空ポリマーエマルジョン組成物。
【０００７】
［２］  β成分とγ成分の質量比が、（β成分）：（γ成分）＝４０：１〜１：１である［１］に記載の中空ポリマーエマルジョン組成物。
【０００８】
［３］  前記α成分が、不飽和カルボン酸（ａ−１）及びラジカル重合性モノマー（ａ−２）からなるモノマー混合物（ａ）を水性媒体中で乳化重合させて得られたポリマー粒子（Ａ）２〜５０質量部の存在下、不飽和カルボン酸（ｂ−１）５〜８０質量％及びラジカル重合性モノマー（ｂ−２）２０〜９５質量％からなるモノマー混合物（ｂ）１００質量部を乳化重合させてポリマー粒子（Ｂ）を得て、ポリマー粒子（Ｂ）３〜１００質量部の存在下、不飽和カルボン酸（ｃ−１）０〜２０質量％及びラジカル重合性モノマー（ｃ−２）８０〜１００質量％からなるモノマー混合物（ｃ）１００質量部を乳化重合させて、ポリマー粒子（Ｂ）の表層にモノマー混合物（ｃ）に由来するポリマーを被覆させたコアシェル状のポリマー粒子（Ｃ）が分散するエマルジョンを得て、ポリマー粒子（Ｃ）が分散するエマルジョンのｐＨを揮発性塩基によって７以上に調整してポリマー粒子（Ｃ）を中和膨潤させ、中空ポリマー粒子を生成させて得られる中空ポリマーエマルジョンである［１］又は［２］に記載の中空ポリマーエマルジョン組成物。
【発明の効果】
【０００９】
本発明の中空ポリマーエマルジョン組成物は、α成分１００質量部に対して、β成分を１×１０−３〜５×１０−２質量部、γ成分を２×１０−４〜１×１０−２質量部含有するため、β成分の優れた防腐性能と、γ成分の優れた殺菌性能により、優れた防腐性及び抗菌性を有し、長期間保存可能である。
【発明を実施するための最良の形態】
【００１０】
以下、本発明の実施の形態を具体的に説明するが、本発明は以下の実施の形態に限定されるものではなく、本発明の趣旨を逸脱しない範囲で、当業者の通常の知識に基づいて、適宜設計の変更、改良等が加えられることが理解されるべきである。
【００１１】
（１）中空ポリマーエマルジョン組成物：
本発明の中空ポリマーエマルジョン組成物は、中空ポリマーエマルジョン（α成分）と、中空ポリマーエマルジョン１００質量部に対して１×１０−３〜５×１０−２質量部の２−メチル−４−イソチアゾリン−３−オン（β成分）と、中空ポリマーエマルジョン１００質量部に対して２×１０−４〜１×１０−２質量部の２−ｎ−オクチル−４−イソチアゾリン−３−オン（γ成分）とを含有するものである。そして、中空ポリマーエマルジョンは、水性媒体中に中空ポリマー粒子が分散したエマルジョンであり、本発明の中空ポリマーエマルジョン組成物は、水性媒体中に、中空ポリマー粒子、β成分及びγ成分が分散したものということができる。発明者は、上記のように、中空ポリマーエマルジョンに、２−メチル−４−イソチアゾリン−３−オン（β成分）と、２−ｎ−オクチル−４−イソチアゾリン−３−オン（γ成分）とを含有させることにより、β成分の優れた防腐性能と、γ成分の優れたカビ抑制の性能により、優れた防腐性及びカビ抑制性能を有し、β成分又はγ成分の中の一方を含有した場合と比較して、より長期間保存することが可能となることを見出した。
【００１２】
本発明の中空ポリマーエマルジョン組成物は、ｐＨが７．０〜１２．０であることが好ましく、７．５〜１１．５であることが更に好ましく、８．０〜１１．０であることが特に好ましい。ｐＨが７．０未満であると、中空ポリマーエマルジョンの機械的安定性が低下することがあり、１２．０超であると、耐水性が低下することがある。
【００１３】
（１−１）中空ポリマーエマルジョン（α成分）：
α成分は、上記のように、水性媒体中に中空ポリマー粒子が分散したエマルジョンであり、中空ポリマー粒子は、内部に閉鎖空間を有するポリマー粒子である。中空ポリマー粒子を構成するポリマーは、特に限定されないが、不飽和カルボン酸由来の構造単位及びラジカル重合性モノマー由来の構造単位を含む共重合体、及びこれらに由来するコアシェル状ポリマー粒子を中和膨潤させた中空ポリマー粒子等が好ましい。上記不飽和カルボン酸及びラジカル重合性モノマーは、以下に示す「本発明の中空ポリマーエマルジョンの製造方法」において挙げた各モノマーであることが好ましい。中空ポリマー粒子の平均粒子径は、０．２〜５．５μｍであることが好ましく、０．３〜５．０μｍであることが更に好ましい。このような範囲とすることにより、不透明性が良好となる。平均細孔径は、日立透過型電子顕微鏡Ｈ−７６５０を使用して測定した値である。また、中空ポリマー粒子の容積気孔率は、５〜８５体積％であることが好ましく、１０〜７０体積％であることが更に好ましい。容積気孔率をこのような範囲とすることにより、不透明性が更に良好になるという利点がある。容積気孔率は、日立透過型電子顕微鏡Ｈ−７６５０を使用して、中空ポリマー粒子の気孔径及び外径を測定して、これらの測定値から気孔及び粒子の体積を求め気孔体積を外径粒子体積で除した値である。
【００１４】
また、α成分の固形分は、１５〜３５質量％であることが好ましく、２０〜３０質量％であることが更に好ましい。１５質量％より低いと塗料等に用いたときに中空ポリマー粒子の濃度が足りなくなることがあり、３５質量％より高いと流動性が低下することがある。固形分は、赤外線乾燥機を使用して中空ポリマーエマルジョンの水分を蒸発・乾固させる方法により測定した値である。
【００１５】
また、α成分には、製造過程で添加される界面活性剤等を含有してもよい。含有される界面活性剤としては、以下に示す「本発明の中空ポリマーエマルジョン組成物の製造方法」において挙げた界面活性剤であることが好ましい。
【００１６】
中空ポリマーエマルジョン（α成分）は、以下に示す「本発明の中空ポリマーエマルジョン組成物の製造方法」における「中空ポリマーエマルジョン（α成分）の製造方法」によって得られた中空ポリマーエマルジョンであることが好ましい。すなわち、中空ポリマーエマルジョン（α成分）は、不飽和カルボン酸（ａ−１）及びラジカル重合性モノマー（ａ−２）からなるモノマー混合物（ａ）を水性媒体中で乳化重合させて得られたポリマー粒子（Ａ）２〜５０質量部の存在下、不飽和カルボン酸（ｂ−１）５〜８０質量％及びラジカル重合性モノマー（ｂ−２）２０〜９５質量％からなるモノマー混合物（ｂ）１００質量部を乳化重合させてポリマー粒子（Ｂ）を得て、ポリマー粒子（Ｂ）３〜１００質量部の存在下、不飽和カルボン酸（ｃ−１）０〜２０質量％及びラジカル重合性モノマー（ｃ−２）８０〜１００質量％からなるモノマー混合物（ｃ）１００質量％を乳化重合させて、ポリマー粒子（Ｂ）の表層にモノマー混合物（ｃ）に由来するポリマーを被覆させたコアシェル状のポリマー粒子（Ｃ）が分散するエマルジョンを得て、ポリマー粒子（Ｃ）が分散するエマルジョンのｐＨを揮発性塩基によって７以上に調整してポリマー粒子（Ｃ）を中和膨潤させ、中空ポリマー粒子を生成させて得られる中空ポリマーエマルジョンであることが好ましい。
【００１７】
（１−２）２−メチル−４−イソチアゾリン−３−オン（β成分）：
β成分は、α成分１００質量部に対して、１×１０−３〜５×１０−２質量部含有され、５×１０−３〜４×１０−２質量部含有されることが好ましく、１×１０−２〜３×１０−２質量部含有されることが更に好ましい。β成分の含有量をこのような範囲とすることにより、長期間に亘って防腐性能を発揮し、長期保存安定性に優れた中空ポリマーエマルジョン組成物となる。β成分が、１×１０−３質量部未満であると防腐性能を十分に発揮せず、且つ短期間でその効果が失われる。５×１０−２質量部を超えると、中空ポリマーエマルジョンが発泡しやすくなり、作業性が低下するおそれがある。
【００１８】
（１−３）２−ｎ−オクチル−４−イソチアゾリン−３−オン（γ成分）：
γ成分は、α成分１００質量部に対して、２×１０−４〜１×１０−２質量部含有され、３×１０−４〜８×１０−３質量部含有されることが好ましく、４×１０−４〜７×１０−３質量部含有されることが更に好ましい。γ成分の含有量をこのような範囲とすることにより、長期間に亘って殺菌性を発揮し、長期保存安定性に優れた中空ポリマーエマルジョン組成物となる。γ成分が、２×１０−４質量部未満であると、殺菌性能を十分に発揮できず、且つ短期間でその効果が失われる。１×１０−２質量部を超えると、例えば紙塗工用に使用した場合に、できた塗工紙の印刷光沢が低下する。
【００１９】
中空ポリマーエマルジョン組成物中、β成分とγ成分の質量比が、（β成分）：（γ成分）＝４０：１〜１：１であることが好ましく、２０：１〜３：１が更に好ましく、１５：１〜６：１が特に好ましい。β成分とγ成分の質量比をこのような範囲とすることにより、長期貯蔵中の防腐性と防カビ性の両方の効果を得ることができる。β成分がγ成分の４０倍（質量基準）より多く含有されると、防カビ性が劣ることがあり、β成分がγ成分より少なく（質量基準）含有されると、防腐効果が低下することがある。
【００２０】
（１−４）その他の成分：
本発明の中空ポリマーエマルジョン組成物は、α成分、β成分及びγ成分以外の、その他の成分として、ポリエチレングリコール、ジプロピレングリコール、ポリアクリル酸ナトリウム、ポリアクリルアミド、トリポリ燐酸ナトリウム等を含有してもよい。
【００２１】
（２）中空ポリマーエマルジョン組成物の製造方法：
本発明の中空ポリマーエマルジョン組成物は、中空ポリマーエマルジョン（α成分）を製造し、得られたα成分に、２−メチル−４−イソチアゾリン−３−オン（β成分）、２−ｎ−オクチル−４−イソチアゾリン−３−オン（γ成分）、及び必要に応じて「その他の成分」を添加して撹拌混合することにより得ることができる。β成分とγ成分とは、予め混合したものをα成分に添加してもよい。
【００２２】
（２−１）中空ポリマーエマルジョン（α成分）の製造方法：
中空ポリマーエマルジョン（α成分）は、不飽和カルボン酸（ａ−１）及びラジカル重合性モノマー（ａ−２）からなるモノマー混合物（ａ）を水性媒体中で乳化重合させて得られたポリマー粒子（Ａ）２〜５０質量部の存在下、不飽和カルボン酸（ｂ−１）５〜８０質量％及びラジカル重合性モノマー（ｂ−２）２０〜９５質量％からなるモノマー混合物（ｂ）１００質量部を乳化重合させてポリマー粒子（Ｂ）を得て、ポリマー粒子（Ｂ）３〜１００質量部の存在下、不飽和カルボン酸（ｃ−１）０〜２０質量％及びラジカル重合性モノマー（ｃ−２）８０〜１００質量％からなるモノマー混合物（ｃ）１００質量部を乳化重合させて、ポリマー粒子（Ｂ）の表層にモノマー混合物（ｃ）に由来するポリマーを被覆させたコアシェル状のポリマー粒子（Ｃ）が分散するエマルジョンを得て、ポリマー粒子（Ｃ）が分散するエマルジョンのｐＨを揮発性塩基によって７以上に調整してポリマー粒子（Ｃ）を中和膨潤させ、中空ポリマー粒子を生成させて得ることができる。
【００２３】
ポリマー粒子（Ａ）の調製；
まず、不飽和カルボン酸（ａ−１）（以下、「モノマー（ａ−１）」ということがある）及びラジカル重合性モノマー（ａ−２）（以下、「モノマー（ａ−２）」ということがある）からなるモノマー混合物（ａ）を水性媒体中で乳化重合させることによってポリマー粒子（Ａ）を調製する。
【００２４】
モノマー（ａ−１）としては、例えば、（メタ）アクリル酸、クロトン酸、マレイン酸、フマール酸、イタコン酸等のモノ又はジカルボン酸、前記ジカルボン酸の酸無水物、モノアルキルエステル、モノアミド類等を挙げることができる。中でも、粒子の安定性の観点から、（メタ）アクリル酸及びイタコン酸が好ましい。これらは、１種単独で又は２種以上を組み合わせて用いることができる。
【００２５】
モノマー（ａ−２）としては、例えば、不飽和カルボン酸エステル；スチレン、α−メチルスチレン等の芳香族モノマー；（メタ）アクリロニトリル；酢酸ビニル；ブタジエン；イソプレン等を挙げることができる。中でも、不飽和カルボン酸エステルが好ましく、特に、モノマー（ａ−２）総量の５０質量％以上が、不飽和カルボン酸エステルであることが好ましい。不飽和カルボン酸エステルが、５０質量％未満であると、後述する揮発性塩基による膨潤作用が低下し、空孔の形成が不十分となり、また、空孔が形成された場合でも、空孔に芯粒子が残存してしまうことがある。
【００２６】
モノマー混合物（ａ）におけるモノマー（ａ−１）及びモノマー（ａ−２）の配合量は、モノマー（ａ−１）が２〜３０質量％であり、モノマー（ａ−２）が７０〜９８質量％であることが好ましく、モノマー（ａ−１）が３〜２５質量％であり、モノマー（ａ−２）が７５〜９７質量％であることがさらに好ましく、モノマー（ａ−１）が５〜２０質量％であり、モノマー（ａ−２）が８０〜９５質量％であることが特に好ましい。モノマー（ａ−１）の割合が、２質量％未満であると、重合安定性が悪くなることがあり、また、後述する揮発性塩基による膨潤作用が低下し、空孔に芯粒子が残存し、空孔の割合が少なくなることがある。また、中空ポリマーエマルジョン組成物を塗料に添加して使用したときに、塗膜の、隠蔽性、白色度、光沢等の特性が不十分なものとなることがある。モノマー（ａ−１）の割合が、３０質量％を超えると、中空ポリマー粒子を安定性よく得られないことがあり、また、中空ポリマー粒子の形状がいびつとなることがある。また、中空ポリマーエマルジョン組成物を塗料に添加して使用したときに、塗膜の耐水性、耐アルカリ性が不十分なものとなることがある。
【００２７】
上記モノマー混合物（ａ）を水性媒体中で乳化重合させる方法については、特に制限はなく、例えば、モノマーを一括添加して重合してもよく、また、連続的に添加して重合してもよい。均一な粒径の粒子を安定性よく得るためには後者が好ましい。乳化剤としては、例えば、アニオン性界面活性剤、非イオン性界面活性剤、カチオン性界面活性剤、両性界面活性剤、有機懸濁保護剤等を挙げることができ、中でも、粒子の安定性の点でアニオン性界面活性剤、非イオン性界面活性剤、有機懸濁保護剤が好ましい。これらの乳化剤は、１種単独で又は２種以上を組み合わせて用いることができる。
【００２８】
アニオン性界面活性剤としては、例えば、ロジン酸カリウム、ロジン酸ナトリウム等のロジン酸塩；オレイン酸カリウム、ラウリン酸カリウム、ラウリン酸ナトリウム、ステアリン酸ナトリウム、ステアリン酸カリウム等の脂肪酸のナトリウム塩又は、カリウム塩；ラウリル硫酸ナトリウム等の脂肪族アルコールの硫酸エステル塩、ドデシルベンゼンスルホン酸ナトリウム等のアルキルアリルスルホン酸等を挙げることができる。
【００２９】
非イオン性界面活性剤としては、例えば、ポリエチレングリコールのアルキルエステル、アルキルエーテル、アルキルフェニルエーテル等を挙げることができる。
【００３０】
有機懸濁保護剤としては、例えば、ポリアクリル酸、ポリメタクリル酸、ポリビニルスルホン酸、ポリビニルアルコール、ポリビニルピロリドン、ポリエチレングリコール等の親水性合成高分子物質；ゼラチン、水溶性でんぷん等の天然親水性高分子物質；カルボキシメチルセルロース等の親水性半合成高分子物質等を挙げることができる。
【００３１】
重合開始剤としては、例えば、クメンハイドロパーオキサイド、ジイソプロピルベンゼンハイドロパーオキサイド、パラメンタンハイドロパーオキサイド等で代表される有機ハイドロパーオキサイド類と含糖ピロリン酸処方、スルホキシレート処方、含糖ピロリン酸処方／スルホキシレート処方の混合系処方等で代表される還元剤との組合せによるレドックス系の開始剤、過硫酸カリウム、過硫酸アンモニウム等の過硫酸塩、アゾビスイソブチロニトリル、ベンゾイルパーオキサイド、ラウロイルパーオキサイド等を挙げることができ、中でも、粒子の安定性及び粒径の均一性の点で過硫酸カリウム、過硫酸アンモニウム等の過硫酸塩、アゾビスイソブチロニトリル、ベンゾイルパーオキサイドが好ましい。また、必要に応じて還元剤を組み合せて用いることもできる。
【００３２】
重合温度は、５〜９５℃であることが好ましく、５０〜９０℃であることが更に好ましい。５℃未満であると、不飽和カルボン酸の反応性が低く、粒子が不安定になることがあり、９５℃を超えると、粒子が不安定になることがある。
【００３３】
ポリマー粒子（Ｂ）の調製；
本発明においては、ポリマー粒子（Ａ）を調製した後に、ポリマー粒子（Ａ）２〜５０質量部の存在下に、不飽和カルボン酸（ｂ−１）（以下、「モノマー（ｂ−１）」ということがある）５〜８０質量％及びラジカル重合性モノマー（ｂ−２）（以下、「モノマー（ｂ−２）」ということがある）２０〜９５質量％からなるモノマー混合物（ｂ）１００質量部を乳化重合させてポリマー粒子（Ｂ）を調製する。
【００３４】
モノマー（ｂ−１）としては、前述したモノマー（ａ−１）の例として示した不飽和カルボン酸と同じもの用いることができる。中でも、粒子の安定性の観点から（メタ）アクリル酸、イタコン酸等が好ましく、中でも、メタクリル酸がさらに好ましい。
【００３５】
モノマー（ｂ−２）としては、前述したモノマー（ａ−２）の例として示したラジカル重合性モノマーと同じものを用いることができる。中でも、不飽和カルボン酸エステルが好ましく、特に、モノマー（ｂ−２）の５０質量％以上が、不飽和カルボン酸エステルであることが好ましい。また、ジビニルベンゼン、エチレングリコールジメタクリレート等の架橋性モノマーを用いることができ、その好ましい配合量は、モノマー（ｂ−２）の合計の０〜２質量％である。不飽和カルボン酸エステルが、モノマー（ｂ−２）の５０質量％未満であると、コアシェル状のポリマー粒子（Ｃ）を得る際に、シェルの被覆が不十分となることがあるため、中和膨潤処理時に中空ポリマー粒子にならず、破裂し易くなることがある。
【００３６】
また、本発明におけるモノマー（ｂ−２）は、それに由来するポリマーの溶解度パラメーターと、ラジカル重合性モノマー（ａ−２）に由来するポリマーの溶解度パラメーターとの差が２以下であることが好ましく、１以下であることが更に好ましく、０．５以下であることが特に好ましい。溶解度パラメーターの差が２を超えると、ポリマー粒子（Ｂ）の調製時、ポリマー粒子（Ａ）と、モノマー混合物（ｂ）の重合によって生成するポリマーとが層分離してしまうため、ポリマー粒子（Ｃ）の調製時、モノマー混合物（ｃ）の重合によって生成するポリマーが偏在化して不完全なコアシェル状粒子となってしまう。この結果、揮発性塩基によるｐＨ７以上への調整及び加熱処理の際にポリマー粒子（Ｂ）が溶出して所望の空孔を形成することができず、また、増粘が著しく、安定して粒子を得ることができない。
【００３７】
モノマー混合物（ｂ）におけるモノマー（ｂ−１）及びモノマー（ｂ−２）の配合量は、モノマー（ｂ−１）が５〜８０質量％、モノマー（ｂ−２）が２０〜９５質量％であり、モノマー（ｂ−１）が１０〜７０質量％、モノマー（ｂ−２）３０〜９０質量％であることが好ましく、モノマー（ｂ−１）が２０〜６０質量％、モノマー（ａ−２）が４０〜８０質量％であることが更に好ましい。モノマー（ｂ−１）の割合が、５質量％未満であると、後述する揮発性塩基による膨潤作用が低下し、空孔の形成が不十分となり、モノマー（ｂ−１）の割合が、８０質量％を超えると、重合安定性が極めて悪く、コアシェル状のポリマー粒子（Ｃ）を得る際に、シェルの被覆が不十分となるため、中和膨潤処理時に中空粒子にならず、破裂し易くなり、塗膜としたときに、隠蔽性、耐水性等の特性が不十分なものとなる。
【００３８】
ポリマー粒子（Ｂ）は、ポリマー粒子（Ａ）２〜５０質量部、好ましくは６〜１８質量部の存在下、モノマー混合物（ｂ）１００質量部を乳化重合させて調製される。ポリマー粒子（Ａ）の存在量が、モノマー混合物（ｂ）１００質量部に対して２質量部未満であると、後述するポリマー粒子（Ｃ）の重合安定性が著しく悪くなり、粒径の均一性に劣るものとなる。ポリマー粒子（Ａ）の存在量が、５０質量部を超えると、後述するポリマー粒子（Ｃ）の重合安定性が著しく悪くなり、また、中和膨潤処理時に空孔率の低い中空粒子となる。
【００３９】
モノマー混合物（ｂ）を乳化重合する方法としては特に制限はなく、上記「ポリマー粒子（Ａ）の調製」で示した乳化重合の例と同じ方法を用いることができる。
【００４０】
以上により得られるポリマー粒子（Ｂ）は、コア粒子となるものであり、ポリマー粒子（Ｂ）の粒子径は、０．１〜２μｍであることが好ましく、０．２〜１μｍであることが更に好ましい。
【００４１】
ポリマー粒子（Ｂ）の調製は、１段の重合で行ってもよく、２段以上の多段階の重合で行ってもよい。
【００４２】
ポリマー粒子（Ｃ）が分散するエマルジョンの調製；
ポリマー粒子（Ｂ）を調製した後に、ポリマー粒子（Ｂ）３〜１００質量部の存在下で、不飽和カルボン酸（ｃ−１）（以下、「モノマー（ｃ−１）」ということがある）０〜２０質量％及びラジカル重合性モノマー（ｃ−２）（以下、「モノマー（ｃ−２）」ということがある）８０〜１００質量％からなるモノマー混合物（ｃ）１００質量部を乳化重合させて、ポリマー粒子（Ｂ）の表層にモノマー混合物（ｃ）に由来するポリマーを被覆させたコアシェル状のポリマー粒子（Ｃ）を生成させ、ポリマー粒子（Ｃ）が分散するエマルジョンを調製する。
【００４３】
モノマー（ｃ−１）としては、前述したモノマー（ａ−１）の例として示した不飽和カルボン酸と同じものを用いることができ、中でも、粒子の安定性の観点から、（メタ）アクリル酸及びイタコン酸が好ましい。
【００４４】
モノマー（ｃ−２）としては、例えば、スチレン等のモノエチレン性芳香族化合物、不飽和カルボン酸エステル、（メタ）アクリロニトリル、酢酸ビニル、ブタジエン等を挙げることができる。中でも、スチレン等のモノエチレン性芳香族化合物が好ましく、特に、モノマー（ｃ−２）総量の５０質量％以上が、スチレン等のモノエチレン性芳香族化合物であることが好ましい。モノエチレン性芳香族化合物が、５０質量％未満であると、ポリマーの屈折率が低下し、白色度、不透明度、光沢が不十分になることがある。
【００４５】
モノマー混合物（ｃ）におけるモノマー（ｃ−１）及びモノマー（ｃ−２）の配合量は、モノマー（ｃ−１）が０〜２０質量％、モノマー（ｃ−２）が８０〜１００質量％であり、モノマー（ｃ−１）が０．１〜１０質量％、モノマー（ｃ−２）が９０〜９９．９質量％であることが好ましく、モノマー（ｃ−１）が０．２〜５質量％、モノマー（ｃ−２）が９５〜９９．８質量％であることが更に好ましい。モノマー（ｃ−１）の割合が、２０質量％を超えると、重合安定性が著しく悪くなり、また、揮発性塩基処理及び加熱処理後のポリマー粒子が、変形して空孔率が低下する。
【００４６】
前述のように、ポリマー粒子（Ｂ）３〜１００質量部、好ましくは５〜５０質量部、さらに好ましくは８〜３０質量部の存在下、モノマー混合物（ｃ）１００質量部を乳化重合させて、ポリマー粒子（Ｂ）の表層にモノマー混合物（ｃ）に由来するポリマーを被覆させたコアシェル状のポリマー粒子（Ｃ）を調製する。ポリマー粒子（Ｂ）が、３質量部未満であると、最終目的物である中空ポリマー粒子（Ｄ）の空孔形成が不十分となり、塗膜としたときに隠蔽性、白色度、光沢等の特性が劣ったものとなる。ポリマー粒子（Ｂ）が、１００質量部を超えると、重合安定性が悪くなり、また、揮発性塩基処理及び加熱処理後のポリマー粒子が、変形してつぶれてしまい、空孔率が低下する。
【００４７】
モノマー混合物（ｃ）を乳化重合する方法としては特に制限はなく、上記「ポリマー粒子（Ａ）の調製」で示した乳化重合の例と同じ方法を用いることができる。この場合、シェルの構造を完全にするためには、はじめに、モノマー（ｃ−２）のみで重合を行い、モノマー混合物（ｃ）総量の２５質量％程度の重合が終了した後に、モノマー（ｃ−１）を共用して重合させることが好ましい。また、白色度、不透明度、光沢の向上の観点からは、シェルポリマーのガラス転移温度（Ｔｇ）は５０℃以上であることが好ましく、また、モノマー混合物（ｃ）を２段階以上に分けて重合を行う場合には、モノマー混合物（ｃ）を構成するモノマーのうち、そのモノマーに由来するポリマーのガラス転移温度（Ｔｇ）が５０℃以上のものを先に重合させ、次いで、そのモノマーに由来するポリマーのガラス転移温度（Ｔｇ）が５０℃未満のものを重合させることが好ましい。
【００４８】
以上により得られるエマルジョンに含有されるポリマー粒子（Ｃ）は、ガラス転移温度（Ｔｇ）が５０℃以上であるものが、白色度、不透明度、光沢の向上の点から好ましい。また、ポリマー粒子（Ｃ）の粒子径は、０．１５〜３μｍであることが好ましく、０．２５〜２μｍであることが更に好ましい。
【００４９】
中空ポリマーエマルジョンの調製；
次に、得られたコアシェル状のポリマー粒子（Ｃ）が分散するエマルジョンのｐＨをアンモニア、アミン等の揮発性塩基によって７以上に調整し、また、必要に応じて加熱することによって、ポリマー粒子（Ｃ）を中和膨潤させ中空ポリマー粒子（Ｄ）を生成させて中空ポリマーエマルジョンを調製する。
【００５０】
モノマー混合物（ｃ）に由来するポリマーは、揮発性塩基が浸透し得るため、上記処理によって、ポリマー粒子（Ｂ）成分が中和され、これに伴い、ポリマー粒子（Ｂ）成分が著しく吸水して、コアシェル状のポリマー粒子（Ｃ）は、内部に空孔を有する中空ポリマー粒子（Ｄ）となる。生成した粒子（Ｄ）は、水に分散している状態（中空ポリマーエマルジョン）では、粒子内部の空孔に水を含有している。従って、本発明の中空ポリマーエマルジョン組成物の使用時に、この含水粒子を乾燥させることによって、分散媒である水が揮発するとともに粒子内部の水も揮発して中空となる。なお、紙塗工用組成物や、コーティング組成物等の、水性媒体を主体とする塗料等の用途に用いる場合には、内部に水性媒体を含有するポリマー粒子（含水粒子）の状態のまま用いることができる。この場合、含水粒子は、塗料等の乾燥時に水が揮発して中空となる。
【００５１】
ポリマー粒子（Ｃ）を中和膨潤させる際の中空ポリマーエマルジョンの温度は、「ポリマー粒子（Ｃ）のガラス転移温度（Ｔｇ）より５０℃低い温度（Ｔｇ−５０℃）、又はそれ以上とするのが好ましい。「Ｔｇ−５０℃」未満であると中和膨潤が不十分となり、空孔率が低くなることがある。
【００５２】
（２−２）各成分の混合：
得られた中空ポリマーエマルジョン（α成分）に、２−メチル−４−イソチアゾリン−３−オン（β成分）及び２−ｎ−オクチル−４−イソチアゾリン−３−オン（γ成分）を添加して、本発明の中空ポリマーエマルジョン組成物を得る。α成分、β成分及びγ成分の配合比は、上述した本発明の中空ポリマーエマルジョン組成物におけるこれらの配合比と同様にすることが好ましい。
【００５３】
また、α成分、β成分及びγ成分以外に、上述した本発明の中空ポリマーエマルジョン組成物における、「その他の成分」を添加することができる。「その他の成分」の配合比は、上述した本発明の中空ポリマーエマルジョン組成物における「その他の成分」の配合比と同様にすることが好ましい。
【００５４】
α成分、β成分、γ成分及びその他の成分の混合方法は、特に限定されず、通常の攪拌・混合機等により混合することができる。
【実施例】
【００５５】
以下、実施例を挙げて、本発明の実施の形態をさらに具体的に説明する。但し、本発明は、これらの実施例に何ら制約されるものではない。
【００５６】
（１）殺菌性評価方法：
得られた中空ポリマーエマルジョン組成物について、添加後のｃｏｍａｍｏｎａｓ  ａｃｉｄｏｖｏｒａｎｓ（菌）の菌数が１０７個／ｍｌとなるように、腐敗した中空ポリマーエマルジョン組成物を添加し、４８時間後の、中空ポリマーエマルジョン組成物中の菌数を測定して殺菌性の評価を行う。評価基準は、菌数が１０３個／ｍｌ未満である場合を「○」とし、菌数が１０３〜１０４個／ｍｌである場合を「△」とし、菌数が１０４／ｍｌ超である場合を「×」とする。なお、菌数の測定は、市販の「イージーカルトＴＴＣ」（Ｏｒｉｏｎ  Ｄｉａｇｎｏｓｔｉｃａ社製：フィンランド）を用い、２８℃で４８時間恒温器内で培養した後、コロニー数を観察して行う。
【００５７】
（２）虐待試験方法：
得られた中空ポリマーエマルジョン組成物１００ｇに、ｃｏｍａｍｏｎａｓ  ａｃｉｄｏｖｏｒａｎｓ（菌）の菌数１０７ヶ／ｍｌの中空ポリマーエマルジョン（防腐剤未添加のもの）２０ｇを１週間間隔で繰り返して添加し、中空ポリマーエマルジョンを添加する毎に、添加後４８時間における共重合体ラテックス組成物中の菌数を測定して虐待試験の評価を行う。評価基準は、繰り返し添加５回（５週間経過後）の菌数が１０２個／ｍｌ以下である場合を「○」とし、繰り返し添加２〜４回（２〜４週間経過後）の菌数が１０２個／ｍｌ以下である場合を「△」（５回添加では、菌数が１０２個／ｍｌを超える場合）とし、１回（１週間経過後）の菌数が１０２個／ｍｌ以上である場合を「×」とする。なお、菌数の測定は、上記「（１）殺菌性評価方法」と同様にして行う。
【００５８】
（実施例１）
ポリマー粒子（Ａ）の調製：
撹拌装置および温度調節器を備えた容量２リットルの耐圧反応容器に、水１０９．５部、乳化剤としてドデシルベンゼンスルホン酸ナトリウム０．２部、分子量調節剤としてオクチルグリコール０．５部及び重合開始剤として過硫酸ナトリウム０．５部を投入した。次にメタクリル酸１０部とメタクリル酸メチル９０部とを混合したモノマー混合物の２０％を耐圧反応容器に投入した。その後、撹拌しながら温度７５℃まで昇温し、７５℃到達後１時間、重合反応を行い、その後、温度を７５℃に保ちながら残りのモノマー混合物を連続的に２時間かけて耐圧反応容器に添加した。その後、さらに２時間熟成を行い、固形分４０％、粒子径２００ｎｍのポリマー粒子（Ａ）の水性分散体を得た。固形分の質量は、赤外線乾燥機を使用して中空ポリマーエマルジョンの水分を蒸発・乾固させる方法で測定し、乾固後の質量を固形分の質量とした。粒子径は大塚電子社製の農厚系粒径アナライザー（ＦＰＡＲ−１０００）を使用し、定法によって測定した。
【００５９】
ポリマー粒子（Ｂ）の調製：
撹拌装置および温度調節器を備えた容量２リットルの耐圧反応容器に、水１８６部を投入し、これにポリマー粒子（Ａ）を固形分で１０部、重合開始剤として過硫酸ナトリウム０．５部を投入し撹拌しながら温度８０℃まで昇温した。次に、メタクリル酸３０部、メタクリル酸メチル６９．５部及びジビニルベンゼン０．５部を混合したモノマー混合物を耐圧反応容器に、温度８０℃を保持し、撹拌しながら連続的に３時間かけて投入した。その後、さらに２時間熟成を行い、固形分３１％、粒子径４００ｎｍのポリマー粒子（Ｂ）の水性分散体を得た。
【００６０】
ポリマー粒子（Ｃ）の調製：
撹拌装置および温度調節器を備えた容量２リットルの耐圧反応容器に、水２４０部を投入し、これにポリマー粒子（Ｂ）を固形分で１５部、重合開始剤として過硫酸ナトリウム０．４部を投入し、撹拌しながら温度８０℃まで昇温した。次に、スチレン９９部及びアクリル酸１部を混合したモノマー混合物を、撹拌しながら耐圧反応容器に連続的に４時間かけて投入した。モノマー混合物を投入する間、耐圧反応容器の温度は８０℃に保持した。この際、モノマー混合物を投入開始後２時間経過時に、アクリル酸を１部投入した。そして、モノマー混合物の連続投入終了後、８０℃に保持した耐圧反応容器内に水酸化アンモニウムを１．３５部投入して３時間熟成を行い、固形分２５％、粒子径１，０００ｎｍ、粒子内径８００ｎｍである中空ポリマーエマルジョンを得た。中空ポリマーエマルジョンのＰＨは１０であった。粒子内径は、日立透過型電子顕微鏡Ｈ−７６５０を使用して測定した。
【００６１】
中空ポリマーエマルジョン組成物の調製：
得られた中空ポリマーエマルジョン１部に対して、防腐剤として、２−メチル−４−イソチアゾリン−３−オン（ＭＩＴ）４００×１０−６部と、２−ｎ−オクチル−４−イソチアゾリン−３−オン（ＯＩＴ）１０×１０−６部とを添加し、撹拌して、中空ポリマーエマルジョン組成物を得た。得られた中空ポリマーエマルジョン組成物について、上記殺菌性評価及び虐待試験を行った。結果を表１に示す。
【００６２】
【表１】
2009120784.tif 000002
【００６３】
（実施例２）
「中空ポリマーエマルジョン組成物の調製」において、中空ポリマーエマルジョン１部に対して、防腐剤として、２−メチル−４−イソチアゾリン−３−オン（ＭＩＴ）２００×１０−６部（活性成分濃度換算）と、２−ｎ−オクチル−４−イソチアゾリン−３−オン（ＯＩＴ）１０×１０−６部（活性成分濃度換算）とを添加した以外は、実施例１と同様にして、中空ポリマーエマルジョン組成物を得た。得られた中空ポリマーエマルジョン組成物について、上記殺菌性評価及び虐待試験を行った。結果を表１に示す。
【００６４】
（実施例３）
「中空ポリマーエマルジョン組成物の調製」において、中空ポリマーエマルジョン１部に対して、防腐剤として、２−メチル−４−イソチアゾリン−３−オン（ＭＩＴ）１００×１０−６部（活性成分濃度換算）と、２−ｎ−オクチル−４−イソチアゾリン−３−オン（ＯＩＴ）２０×１０−６部（活性成分濃度換算）とを添加した以外は、実施例１と同様にして、中空ポリマーエマルジョン組成物を得た。得られた中空ポリマーエマルジョン組成物について、上記殺菌性評価及び虐待試験を行った。結果を表１に示す。
【００６５】
（実施例４）
「中空ポリマーエマルジョン組成物の調製」において、中空ポリマーエマルジョン１部に対して、防腐剤として、２−メチル−４−イソチアゾリン−３−オン（ＭＩＴ）５０×１０−６部（活性成分濃度換算）と、２−ｎ−オクチル−４−イソチアゾリン−３−オン（ＯＩＴ）３×１０−６部（活性成分濃度換算）とを添加した以外は、実施例１と同様にして、中空ポリマーエマルジョン組成物を得た。得られた中空ポリマーエマルジョン組成物について、上記殺菌性評価及び虐待試験を行った。結果を表１に示す。
【００６６】
（比較例１）
「中空ポリマーエマルジョン組成物の調製」において、中空ポリマーエマルジョン１部に対して、防腐剤として、２−メチル−４−イソチアゾリン−３−オン（ＭＩＴ）８×１０−６部（活性成分濃度換算）と、２−ｎ−オクチル−４−イソチアゾリン−３−オン（ＯＩＴ）１×１０−６部（活性成分濃度換算）とを添加した以外は、実施例１と同様にして、中空ポリマーエマルジョン組成物を得た。得られた中空ポリマーエマルジョン組成物について、上記殺菌性評価及び虐待試験を行った。結果を表１に示す。
【００６７】
（比較例２）
「中空ポリマーエマルジョン組成物の調製」において、中空ポリマーエマルジョン１部に対して、防腐剤として、２−メチル−４−イソチアゾリン−３−オン（ＭＩＴ）１００×１０−６部（活性成分濃度換算）を添加した以外は、実施例１と同様にして、中空ポリマーエマルジョン組成物を得た。得られた中空ポリマーエマルジョン組成物について、上記殺菌性評価及び虐待試験を行った。結果を表１に示す。
【００６８】
（比較例３）
「中空ポリマーエマルジョン組成物の調製」において、中空ポリマーエマルジョン１部に対して、防腐剤として、２−ｎ−オクチル−４−イソチアゾリン−３−オン（ＯＩＴ）１０×１０−６部（活性成分濃度換算）を添加した以外は、実施例１と同様にして、中空ポリマーエマルジョン組成物を得た。得られた中空ポリマーエマルジョン組成物について、上記殺菌性評価及び虐待試験を行った。結果を表１に示す。
【００６９】
（比較例４）
「中空ポリマーエマルジョン組成物の調製」において、中空ポリマーエマルジョン１部に対して、防腐剤として、１，２−ベンゾイソチアゾリン−３−オン（ＢＩＴ）１００×１０−６部（活性成分濃度換算）を添加した以外は、実施例１と同様にして、中空ポリマーエマルジョン組成物を得た。得られた中空ポリマーエマルジョン組成物について、上記殺菌性評価及び虐待試験を行った。結果を表１に示す。
【００７０】
表１に示すように、実施例１〜４の中空ポリマーエマルジョン組成物は、いずれも殺菌性評価及び虐待試験において良好な結果が得られていることがわかる。比較例１の中空ポリマーエマルジョン組成物は、ＭＩＴ及びＯＩＴの添加量が少ないため、殺菌性評価及び虐待試験において菌を十分に減らすことができなかったことがわかる。比較例２の中空ポリマーエマルジョン組成物は、ＭＩＴだけを添加しているため、虐待試験において菌を十分に減らすことができなかったことがわかる。比較例３の中空ポリマーエマルジョン組成物は、ＯＩＴだけを添加しているため、殺菌性評価及び虐待試験において菌を十分に減らすことができなかったことがわかる。比較例４の中空ポリマーエマルジョン組成物は、ＢＩＴだけを添加しているため、虐待試験において菌を十分に減らすことができなかったことがわかる。
【産業上の利用可能性】
【００７１】
有機系光散乱剤や有機系光散乱助剤等として、紙、繊維、皮革等のコーティング剤、塗料等の分野において利用することができる。